(57)【要約】  本明細書において、改良された膜、セパレータ及び／又は改良されたバッテリーセパレータ、特にリチウムイオン二次電池用バッテリーセパレータにおいて使用するための多層微多孔膜の製造方法を開示する。更に、本明細書において、本方法によって製造される多層微多孔膜であって、バッテリーセパレータでも使用することができるウェットプロセス被覆又は非被覆膜との競合力があるか又は越える特性を有する、多層微多孔膜を開示する。多層微多孔膜を備えるバッテリーセパレータ及び該セパレータを備えるバッテリー、乗り物、又はデバイスも開示する。該方法は、少なくとも以下の工程（１）第一非多孔性前駆体膜の延伸による細孔を有する延伸第一非多孔性前駆体膜を製造する工程と、（２）別に、第二非多孔性前駆体膜の延伸による細孔を有する第二延伸非多孔性前駆体膜を製造する工程と、（３）延伸第一非多孔性前駆体及び延伸第二非多孔性前駆体を積層する工程とを含み得る。【選択図】図１
2021516176.tif 000002
【特許請求の範囲】
【請求項１】
多層微多孔膜の製造方法であって、前記方法は
第一樹脂混合物を押出して、第一非多孔性前駆体膜を製造して、次いで、少なくとも縦方向（ＭＤ）に前記第一非多孔性前駆体膜を延伸して細孔を形成することと、
別に、第二樹脂混合物を押出して、第二非多孔性前駆体膜を製造して、次いで、少なくとも縦方向（ＭＤ）に前記第二非多孔性前駆体膜を延伸して細孔を形成することと、
前記ＭＤ延伸第一前駆体と前記ＭＤ延伸第二前駆体とを積層することと
を含む、方法。
【請求項２】
前記第一樹脂混合物は、ポリプロピレン樹脂及び１４０℃以上且つ３３０℃以下の融点を有する樹脂の少なくとも１つを含む、請求項１に記載の方法。
【請求項３】
前記第二樹脂混合物は、ポリエチレン樹脂及び１４０℃以下、好ましくは１３５℃以下の融点を有する樹脂の少なくとも１つを含む、請求項２に記載の方法。
【請求項４】
前記第一非多孔性前駆体膜及び前記第二非多孔性前駆体膜の少なくとも１つは、前記第一又は第二樹脂混合物と共に少なくとも１つの他の樹脂混合物を共押出することによって製造された共押出膜であり、前記他の樹脂混合物は前記第一又は第二樹脂混合物と同じであってもよく、異なっていてもよい、請求項１に記載の方法。
【請求項５】
前記第一非多孔性前駆体を、積層前に、前記ＭＤおよび横方向（ＴＤ）に順次又は同時に延伸する、請求項１に記載の方法。
【請求項６】
前記第一非多孔性前駆体を、積層前に、ＭＤおよびＴＤに順次又は同時に延伸する、請求項２に記載の方法。
【請求項７】
前記ＭＤ延伸第一非多孔性前駆体を、積層前に圧延する、請求項１に記載の方法。
【請求項８】
前記ＭＤ延伸第一非多孔性前駆体を、積層前に圧延する、請求項２に記載の方法。
【請求項９】
前記ＭＤ及びＴＤ延伸第一非多孔性前駆体を、積層前に圧延する、請求項５に記載の方法。
【請求項１０】
前記ＭＤ及びＴＤ延伸第一非多孔性前駆体を、積層前に圧延する、請求項６に記載の方法。
【請求項１１】
前記ＭＤ延伸第一非多孔性前駆体と前記ＭＤ延伸第二非多孔性前駆体とを積層した後、積層物を圧延する、請求項１に記載の方法。
【請求項１２】
前記ＭＤ延伸第一非多孔性前駆体と前記ＭＤ延伸第二非多孔性前駆体とを積層した後、この積層物を圧延する、請求項２に記載の方法。
【請求項１３】
前記ＭＤ及びＴＤ延伸第一非多孔性前駆体と前記ＭＤ延伸第二非多孔性前駆体とを積層した後、この積層物を圧延する、請求項５に記載の方法。
【請求項１４】
前記ＭＤ及びＴＤ延伸第一非多孔性前駆体と前記ＭＤ延伸第二非多孔性前駆体とを積層した後、この積層物を圧延する、請求項６に記載の方法。
【請求項１５】
前記ＭＤ延伸第一非多孔性前駆体及び前記ＭＤ延伸第二非多孔性前駆体の少なくとも１つを、積層前に処理して接着性を向上する、請求項１に記載の方法。
【請求項１６】
前記ＭＤ延伸第一非多孔性前駆体及び前記ＭＤ延伸第二非多孔性前駆体の少なくとも１つを、積層前に処理して接着性を向上する、請求項２に記載の方法。
【請求項１７】
前記ＭＤ延伸第一非多孔性前駆体及び前記ＭＤ延伸第二非多孔性前駆体の少なくとも１つを、積層前に処理して接着性を向上する、請求項３に記載の方法。
【請求項１８】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項５に記載の方法。
【請求項１９】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項６に記載の方法。
【請求項２０】
前記ＭＤ及びＴＤ延伸並びに圧延第一非多孔性前駆体並びに前記ＭＤ延伸第二非多孔性前駆体の少なくとも１つを、延伸及び圧延後だが積層前に処理して接着性を向上する、請求項９に記載の方法。
【請求項２１】
前記ＭＤ及びＴＤ延伸並びに圧延第一非多孔性前駆体並びに前記ＭＤ延伸第二非多孔性前駆体の少なくとも１つを、延伸及び圧延後だが積層前に処理して接着性を向上する、請求項１０に記載の方法。
【請求項２２】
前記ＭＤ延伸第一非多孔性前駆体及び前記ＭＤ延伸第二非多孔性前駆体の少なくとも１つを、延伸後だが積層前に処理して接着性を向上する、請求項１１に記載の方法。
【請求項２３】
前記ＭＤ延伸第一非多孔性前駆体及び前記ＭＤ延伸第二非多孔性前駆体の少なくとも１つを、延伸後だが積層前に処理して接着性を向上する、請求項１２に記載の方法。
【請求項２４】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項１３に記載の方法。
【請求項２５】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項１４に記載の方法。
【請求項２６】
前記前駆体に対する処理は、予備加熱、コロナ処理、プラズマ処理、粗面化、ＵＶ照射、エキシマ照射、又は接着剤塗布から成る群から選択される少なくとも１つである、請求項１５〜２５のいずれか一項に記載の方法。
【請求項２７】
前記多層微多孔膜は：
ポリプロピレン樹脂及び１４０℃以上且つ３３０℃以下の融点を有する樹脂の少なくとも１つを含む、前記第一ＭＤ延伸非多孔性前駆体膜と；
ポリエチレン樹脂を含む、前記第二ＭＤ延伸非多孔性前駆体膜と；
ポリプロピレン樹脂及び１４０℃以上且つ３３０℃以下の融点を有する樹脂の少なくとも１つを含む第三膜であって、この順、すなわち、第一前駆体−第二前駆体−第三膜の順で、前記膜を積層する、第三膜と
を備える、請求項１に記載の方法。
【請求項２８】
ポリプロピレン樹脂及び１４０℃以上且つ３３０℃以下の融点を有する樹脂の少なくとも１つを含む樹脂混合物を押出して、第三非多孔性前駆体を製造し、次いで、前記縦方向（ＭＤ）に前記第三非多孔性前駆体を延伸して細孔を形成することによって前記第三膜を製造する、請求項２７に記載の方法。
【請求項２９】
前記多層微多孔膜は：
ポリプロピレン樹脂及び１４０℃以上且つ３３０℃以下の融点を有する樹脂の少なくとも１つを含む、前記第一ＭＤ延伸非多孔性前駆体膜と；
ポリエチレン樹脂を含む、前記第二ＭＤ延伸非多孔性前駆体膜と；
ポリエチレンを含む第三膜であって、以下の順：第二前駆体、第一前駆体、第三前駆体の順で、前記膜を積層する、第三膜と
を備える、請求項１に記載の方法。
【請求項３０】
ポリエチレン樹脂を含む樹脂混合物を押出して第三非多孔性前駆体を製造し、次いで、前記縦方向（ＭＤ）に前記第三非多孔性前駆体を延伸して細孔を形成することによって前記第三膜を製造する、請求項２９に記載の方法。
【請求項３１】
前記多層微多孔膜は、二層微多孔膜である、請求項１に記載の方法。
【請求項３２】
前記多層微多孔膜は、三層微多孔膜である、請求項１に記載の方法。
【請求項３３】
前記多層微多孔膜は、四層以上を備える微多孔膜である、請求項１に記載の方法。
【請求項３４】
前記第一非多孔性前駆体を、積層前に、ＭＤおよびＴＤに順次又は同時に延伸する、請求項３に記載の方法。
【請求項３５】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項３４に記載の方法。
【請求項３６】
前記ＭＤ及びＴＤ延伸第一非多孔性前駆体を、積層前に圧延する、請求項３４に記載の方法。
【請求項３７】
前記ＭＤ延伸第一非多孔性前駆体及び前記ＭＤ延伸第二非多孔性前駆体の少なくとも１つを、延伸後だが積層前に処理して接着性を向上する、請求項３６に記載の方法。
【請求項３８】
前記ＭＤ及びＴＤ延伸第一非多孔性前駆体と前記ＭＤ延伸第二非多孔性前駆体とを積層した後、この積層物を圧延する、請求項３４に記載の方法。
【請求項３９】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項３８に記載の方法。
【請求項４０】
前記ＭＤ延伸第一非多孔性前駆体を、積層前に圧延する、請求項３に記載の方法。
【請求項４１】
前記ＭＤ延伸第一非多孔性前駆体及び前記ＭＤ延伸第二非多孔性前駆体の少なくとも１つを、積層前に圧延する、請求項３に記載の方法。
【請求項４２】
前記ＭＤ延伸第一非多孔性前駆体及び前記ＭＤ延伸第二非多孔性前駆体の両方を、積層前に圧延する、請求項４１に記載の方法。
【請求項４３】
前記ＭＤ延伸非多孔性及び前記ＭＤ前駆体延伸第二非多孔性前駆体の少なくとも１つを、延伸後、圧延前又は圧延後、及び積層前に処理して接着性を向上する、請求項４１又は４２に記載の方法。
【請求項４４】
請求項１〜４３のいずれか一項に記載の方法によって製造された多層微多孔膜。
【請求項４５】
以下の特性又は特徴
ａ）５０〜４００、１００〜４００、１５０〜４００、１００〜３００、又は好ましくは１００〜２００のＪＩＳガーレー；
ｂ）１５０ｇｆ〜６００ｇｆ、３００ｇｆ〜６００ｇｆ、３２０ｇｆ〜６００ｇｆ、より好ましくは３８０ｇｆ〜６００ｇｆ、最も好ましくは４００ｇｆ〜６００ｇｆ以上の突刺強度、
ｃ）５００ｋｇ／ｃｍ２超、６００ｋｇ／ｃｍ２超、７００ｋｇ／ｃｍ２超、好ましくは１，０００ｋｇ／ｃｍ２超のＭＤ強さ、 
ｄ）３００ｋｇ／ｃｍ２超、３５０ｋｇ／ｃｍ２超、好ましくは５００ｋｇ／ｃｍ２超、最も好ましくは６００ｋｇ／ｃｍ２超のＴＤ強さ、 
ｅ）好ましくは３０％以上、４０％以上、５０％以上、又はより好ましくは１００％超のＭＤ伸び、
ｆ）好ましくは３０％以上、又は４０％、又は５０％、又は６０％又はより好ましくは７０％以上のＴＤ伸び、 
ｇ）２５％未満、より好ましくは２０％未満、さらにより好ましくは１５％未満；最も好ましくは１０％以下である、１０５℃、１２０℃、１３０℃、又は１４０℃の少なくとも１つにおけるＭＤ収縮率、 
ｈ）１５％未満、好ましくは１０％未満、最も好ましくは５％未満である、１０５℃、１２０℃、１３０℃、又は１４０℃の少なくとも１つにおけるＴＤ収縮率、
ｉ）少ない割れ、
ｊ）良好な均一性、及び結果として、より高い最小絶縁破壊値、 
ｋ）２５ミクロン以下、好ましくは２０ミクロン以下、最も好ましくは１５ミクロン以下の厚さ、
ｌ）１０００ｐｐｍ未満、９００ｐｐｍ未満、８００ｐｐｍ未満、７００ｐｐｍ未満、６００ｐｐｍ未満、４００ｐｐｍ未満、３００ｐｐｍ未満、最も好ましくは２００ｐｐｍ未満である含水率、
ｍ）３００ｋｇ／ｃｍ２超、３５０ｋｇ／ｃｍ２超、好ましくは５００ｋｇ／ｃｍ２超、最も好ましくは６００ｋｇ／ｃｍ２超のＴＤ強さを有する多層微多孔膜及び１５％未満、好ましくは１０％未満、最も好ましくは５％未満である、１０５℃、１２０℃、１３０℃、又は１４０℃の少なくとも１つにおけるＴＤ収縮率を有する層の少なくとも１つの層、並びに
ｎ）１６０℃未満、好ましくは１５０℃未満、又はより好ましくは１４０℃未満、最も好ましくは１３５℃未満のシャットダウン温度を有する多層微多孔膜の少なくとも１つの層、
の少なくとも１つを有する、請求項４４に記載の多層微多孔膜。
【請求項４６】
前記以下の特性のうち少なくとも２つ、３つ、４つ、５つ、６つ、７つ、８つ、９つ、１０、１１、１２、１３又は１４を有する、請求項４５に記載の多層微多孔膜。
【請求項４７】
請求項４４〜４６のいずれか一項に記載の多層微多孔膜の少なくとも１つを備えるバッテリーセパレータ。
【請求項４８】
前記多層微多孔膜の少なくとも１つを、その片面又は両面に被覆する、請求項４７に記載のバッテリーセパレータ。
【請求項４９】
前記多層微多孔膜の少なくとも１つを、対向する２つの面に被覆する、請求項４８に記載のバッテリーセパレータ。
【請求項５０】
前記多層微多孔膜の少なくとも１つを、その片面だけに被覆する、請求項４８に記載のバッテリーセパレータ。
【請求項５１】
前記多層微多孔膜の少なくとも１つを、セラミックコーティングで被覆しない、請求項４７に記載のバッテリーセパレータ。
【請求項５２】
請求項４７〜５１のいずれか一項に記載のバッテリーセパレータを備える二次リチウムイオン電池又はセル。
【請求項５３】
二次リチウムイオン電池用電極と直接接触している、請求項４７〜５１のいずれか一項に記載のバッテリーセパレータを備えるコンポジット。
【請求項５４】
請求項４７〜５１のいずれか一項に記載のバッテリーセパレータを備える乗り物又はデバイス。
【請求項５５】
請求項５２〜５３のいずれか一項に記載のコンポジット、バッテリー又はセルを備える乗り物又はデバイス。
【請求項５６】
請求項５３に記載のコンポジットを備える乗り物又はデバイス。
【請求項５７】
前記多層微多孔膜は、ドライプロセス二層微多孔膜である、請求項１に記載の方法。
【請求項５８】
前記多層微多孔膜は、ドライプロセス三層微多孔膜である、請求項１に記載の方法。
【請求項５９】
前記多層微多孔膜は、ドライプロセス四層以上を備える微多孔膜である、請求項１に記載の方法。
【請求項６０】
請求項４７〜５１のいずれか一項に記載のドライプロセスバッテリーセパレータを備える乗り物又はデバイス。
【請求項６１】
請求項１〜４３のいずれか一項に記載の方法によって製造されたドライプロセス多層微多孔膜。
【請求項６２】
請求項１〜４３のいずれか一項に記載のドライプロセス方法によって製造された多層微多孔膜。
【請求項６３】
前記膜を、圧延してから被覆（又は処理）をするか、又は被覆してから圧延するか、又は圧延し、被覆してから再度圧延する、請求項１〜４３のいずれか一項に記載の方法によって製造される多層微多孔膜。
【請求項６４】
前記膜を、圧延してから被覆（又は処理）をするか、又は被覆（又は処理）してから圧延する、請求項１〜４３のいずれか一項に記載の方法によって製造される多層微多孔膜。
【発明の詳細な説明】
【技術分野】
【０００１】
本願は、新規及び／若しくは改良された微多孔膜、セパレータ膜、前記微多孔膜を備えるバッテリーセパレータ、セパレータを備えるセル若しくはバッテリー、並びに／又は新規及び／若しくは改良された微多孔膜及び前記微多孔膜を備えるバッテリーセパレータの製造方法及び／若しくは使用方法を対象にする。例えば、新規及び／又は改良された微多孔膜、及びこれを備えるバッテリーセパレータは、好ましくは、従来の微多孔膜より望ましい特性の良好なバランスを有する。更に、新規及び／又は改良された方法は、微多孔膜、及びこれを備えるバッテリーセパレータを製造し、従来の微多孔膜より望ましい特性の良好なバランスを有する。新規及び／又は改良された微多孔膜、及び前記微多孔膜を備えるバッテリーセパレータは、好ましくは、ドライプロセス微多孔膜及び前記微多孔膜を備えるバッテリーセパレータであり、それぞれ、被覆又は非被覆ウェットプロセス微多孔膜及び被覆又は非被覆ウェットプロセス微多孔膜を備えるバッテリーセパレータとの競合力があるか又はこれらより良好である。
【背景技術】
【０００２】
歴史的に、ウェットプロセス微多孔膜は、特定のこれまでのＣｅｌｇａｒｄ（登録商標）ドライプロセス膜を備えさえする特定のドライプロセス膜と比較して、いくつかの好ましい特性を有してきた。これらの好ましい特性は、より高い突刺強度、より良好な厚さ均一性、及び／又はより高い絶縁破壊値を含むときもある。しかしながら、ウェットプロセス微多孔膜の欠点があり、ウェットプロセス微多孔膜はより高い製造コストを必要とし、これらのウェット膜の処理において油及び有機溶媒を使用するため、あまり環境に優しくないという事実が挙げられる。ウェットプロセス膜がドライプロセス膜よりコストを要するもうひとつの理由は、ウェットプロセス膜が特定のドライプロセス膜ができるように非被覆で使用することができないからである。これは、ドライプロセス膜と異なり、ウェットプロセス膜は、ポリエチレンがリチウムイオンバッテリーにおいて高電圧にさらされるために酸化しやすいからである。ほとんど全てのウェットプロセス膜は、酸化するポリエチレン樹脂を用いて製造される。いくつかのドライプロセス膜では、膜にポリプロピレンの外層を付加することによってこの問題は解決される。
【０００３】
例えば、その強度、厚さ均一性、及び絶縁破壊において、ウェットプロセス膜との競合力があるか又はこれらより良好であるドライプロセス膜を製造するための、いくつかの成功した試みを含む、いくつかの試みが行われてきた。例えば、特許文献１（国際出願第ＰＣＴ／ＵＳ２０１７／０６１２７７号）及び特許文献２同第ＰＣＴ／ＵＳ２０１７／０６０３７７号）参照。なお、これらの出願の両方は参照により本明細書に完全に組み入れられる。これらの出願におけるセパレータは、ウェットプロセス膜との競合力があるか又はこれらより良好である。しかしながら、各方法は、いくつか又は多くの大幅に改良された特性を有する膜を製造するが、いくつかの改良を必要とする特性もいまだにある。改良された特性及び改良を必要とする特性は、各方法で異なる。消費者又はバッテリー製造者にとってどの特性が重要であるかに応じて、１つの膜は別の膜より望ましいと言える。望ましい特性は、膜が如何に使用されるかなど、いくつかの因子に依存する。例えば、膜がバッテリーに使用される場合、如何にバッテリーを製造するか及び製造されるバッテリーの種類が重要である。
【先行技術文献】
【特許文献】
【０００４】
【特許文献１】国際出願第ＰＣＴ／ＵＳ２０１７／０６１２７７号
【特許文献２】国際出願ＰＣＴ／ＵＳ２０１７／０６０３７７号
【発明の概要】
【発明が解決しようとする課題】
【０００５】
今日使用される多くのドライプロセス膜は、例えば、収縮率及び／又は突刺強度を向上するために被覆されるが、これは追加の工程および層である。
したがって、各個別の顧客ニーズを満足し、及び／又はウェットプロセス膜との競合力があるか若しくはよりコスト的（環境的及び金銭的）に優れた改良された特性を有する新規ドライプロセス膜に対するニーズがある。更に、被覆する必要なく、被覆膜の強度を有する非被覆ドライプロセス膜を製造することが切望されている。
【課題を解決するための手段】
【０００６】
少なくとも選択された実施形態、態様又は目的によれば、上記切望、ニーズ若しくは問題の少なくともいくつかは、本願、本開示又は本発明の課題であり得、及び／又はウェットプロセス膜性能との競合力があるか若しくは優れる好適である可能性があるドライプロセス微多孔膜を本明細書において提供若しくは説明する。更に、本明細書に記載されている好適である可能性がある膜は、例えば、低減された収縮率を達成するために被覆する必要がない。
【０００７】
本願若しくは本発明は、新規及び／若しくは改良された微多孔膜、セパレータ膜、前記微多孔膜を備えるバッテリーセパレータ、セパレータを備えるセル若しくはバッテリー、並びに／又は新規及び／若しくは改良された微多孔膜及び前記微多孔膜を備えるバッテリーセパレータの製造方法及び／若しくは使用方法を対象にする。例えば、新規及び／又は改良された微多孔膜、及びこれを備えるバッテリーセパレータは、好ましくは、従来の微多孔膜より望ましい特性の良好なバランスを有する。更に、新規及び／又は改良された方法は、微多孔膜、及びこれを備えるバッテリーセパレータを製造し、従来の微多孔膜より望ましい特性の良好なバランスを有する。新規及び／又は改良された微多孔膜、及び前記微多孔膜を備えるバッテリーセパレータは、好ましくは、ドライプロセス微多孔膜及び前記微多孔膜を備えるバッテリーセパレータであり、それぞれ、被覆又は非被覆ウェットプロセス微多孔膜及び被覆又は非被覆ウェットプロセス微多孔膜を備えるバッテリーセパレータとの競合力があるか又はこれらより良好である。
【０００８】
少なくとも特定の実施形態、態様又は目的によれば、本願若しくは本発明は、新規及び／若しくは改良された微多孔膜、セパレータ膜、前記微多孔膜を備えるバッテリーセパレータ、セパレータを備えるセル若しくはバッテリー、並びに／又は新規及び／若しくは改良された微多孔膜及び前記微多孔膜を備えるバッテリーセパレータの製造方法及び／若しくは使用方法を対象にする。例えば、新規及び／又は改良された微多孔膜、及びこれを備えるバッテリーセパレータは、好ましくは、従来の微多孔膜より望ましい特性の良好なバランスを有する。更に、新規及び／又は改良された方法は、微多孔膜、及びこれを備えるバッテリーセパレータを製造し、従来の微多孔膜より望ましい特性の良好なバランスを有する。新規及び／又は改良された微多孔膜、及び前記微多孔膜を備えるバッテリーセパレータは、好ましくは、ドライプロセス微多孔膜及び前記微多孔膜を備えるバッテリーセパレータであり、それぞれ、被覆又は非被覆ウェットプロセス微多孔膜及び被覆又は非被覆ウェットプロセス微多孔膜を備えるバッテリーセパレータとの競合力があるか又はこれらより良好である。
【０００９】
１つの態様では、多層微多孔膜の製造方法を本明細書に記載する。いくつかの実施形態では、方法は、第一樹脂混合物を押出して、第一非多孔性前駆体膜を製造して、次いで、縦方向（ＭＤ）に前記第一非多孔性前駆体膜を延伸して細孔を形成することを含む。したがって、ＭＤ延伸第一非多孔性前駆体膜は細孔を有するか、又は多孔性若しくは微多孔性である。別に、方法は、第二樹脂混合物を押出して、第二非多孔性前駆体膜を製造して、次いで、縦方向（ＭＤ）に第二非多孔性前駆体膜を延伸して細孔を形成することを含む。したがって、ＭＤ延伸第二非多孔性前駆体膜も細孔を有するか、又は多孔性若しくは微多孔性である。次いで、方法は、ＭＤ延伸第一前駆体とＭＤ延伸第二前駆体とを積層する工程を含む。
【００１０】
いくつかの実施形態では、第一樹脂混合物は、ポリプロピレン樹脂及び１４０℃以上且つ３３０℃以下の融点を有する樹脂の少なくとも１つを含む。いくつかの実施形態では、第一樹脂混合物は、ポリプロピレン樹脂及びポリプロピレン以上の融点を有する樹脂の少なくとも１つを含み、第二樹脂混合物は、ポリエチレン樹脂及び１４０℃以下、好ましくは１３５℃以下の融点を有する樹脂の少なくとも１つを含む。
【００１１】
いくつかの実施形態では、第一非多孔性膜及び第二非多孔性前駆体膜の少なくとも１つは、第一又は第二樹脂混合物と共に少なくとも１つの他の樹脂混合物を共押出することによって製造される共押出膜である。他の樹脂混合物は、第一又は第二樹脂混合物と同じであってもよく、異なっていてもよい。
【００１２】
いくつかの実施形態では、第一非多孔性前駆体の製造後、第一非多孔性前駆体を、積層前に、縦方向（ＭＤ）及び横方向（ＴＤ）に順次又は同時であってよい。この方法で製造されたＭＤ及びＴＤ延伸第一非多孔性前駆体膜は細孔を有するか、又は多孔性若しくは微多孔性である。この方法のいくつかの好ましい実施形態では、押出して第一非多孔性前駆体を製造する第一樹脂混合物は、ポリプロピレン樹脂及び１４０℃以上且つ３３０℃以下の融点を有する樹脂の少なくとも１つを含む。
【００１３】
他の実施形態では、ＭＤ延伸第一非多孔性前駆体の製造後、ＭＤ延伸第一非多孔性前駆体を、積層前に圧延する。いくつかの実施形態では、ＭＤ及びＴＤ延伸後に、第一非多孔性前駆体と同時に又はその後に、この圧延を行う。例えば、第一非多孔性前駆体をＭＤ延伸してからＴＤ延伸するか、又は同時にＭＤ及びＴＤ延伸してからＭＤ及びＴＤ延伸した第一非多孔性前駆体を、積層前に圧延してよい。ＭＤ及びＴＤ延伸及び圧延第一非多孔性前駆体も細孔を有するか、又は多孔性若しくは微多孔性である。この方法のいくつかの好ましい実施形態では、押出して第一非多孔性前駆体を製造する第一樹脂混合物は、ポリプロピレン樹脂及び１４０℃以上且つ３３０℃以下の融点を有する樹脂の少なくとも１つを含む。
【００１４】
他の実施形態では、積層工程後に圧延を行ってよい。例えば、ＭＤ延伸第一非多孔性前駆体及びＭＤ延伸第二非多孔性前駆体を積層後に、圧延を行ってよい。他の実施形態では、ＭＤ及びＴＤ延伸第一非多孔性前駆体並びにＭＤ延伸第二非多孔性前駆体を積層後に、圧延を行ってよい。更なる実施形態では、ＭＤ及びＴＤ延伸並びに圧延第一非多孔性前駆体並びにＭＤ延伸第二非多孔性前駆体を積層後に、圧延を行ってよい。この実施形態では、２つの圧延工程を行う。積層前のＭＤ及びＴＤ延伸第一非多孔性前駆体の圧延並びにＭＤ及びＴＤ延伸並びに圧延第一非多孔性前駆体並びにＭＤ延伸第二非多孔性前駆体の積層物の圧延。
【００１５】
いくつかの実施形態では、ＭＤ延伸第一非多孔性前駆体及びＭＤ延伸第二非多孔性前駆体の少なくとも１つを、積層前に処理して接着性を向上する。他の実施形態では、ＭＤ及びＴＤ延伸第一非多孔性前駆体並びにＭＤ延伸第二非多孔性前駆体の少なくとも１つを、延伸後だが積層前に処理して接着性を向上する。更なる実施形態では、ＭＤ及びＴＤ延伸並びに圧延第一非多孔性前駆体並びにＭＤ延伸第二非多孔性前駆体の少なくとも１つを、延伸及び圧延後だが積層前に処理して接着性を向上する。前駆体に対する処理は、予備加熱、コロナ処理、プラズマ処理、粗面化、ＵＶ照射、エキシマ照射、又は接着剤塗布から成る群から選択される少なくとも１つである。
【００１６】
いくつかの実施形態では、方法によって製造される多層微多孔膜は、ポリプロピレン樹脂及び１４０℃以上且つ３３０℃以下、すなわち、１４０℃〜３３０℃の融点を有する樹脂の少なくとも１つを含む第一ＭＤ延伸非多孔性前駆体膜；ポリエチレン樹脂を含む第二ＭＤ延伸非多孔性前駆体膜；並びにポリプロピレン樹脂及び１４０℃以上且つ３３０℃以下の融点を有する樹脂の少なくとも１つを含む第三膜を備え、薄膜はこの順に積層する。ポリプロピレン樹脂及び１４０℃以上且つ３３０℃以下の融点を有する樹脂の少なくとも１つを含む樹脂混合物を押出（又は共押出）して、第三非多孔性前駆体を製造し、次いで、前記縦方向（ＭＤ）に前記第三非多孔性前駆体を延伸して細孔を形成することによって、第三膜を製造してよい。他の実施形態では、第三非多孔性前駆体を、順次又は同時にＭＤ及びＴＤ延伸してよく、他の実施形態では、第三非多孔性前駆体を、順次又は同時にＭＤ及びＴＤ延伸してから圧延してよい。他の実施形態では、圧延してから被覆するか、又は被覆してから圧延するか、又は圧延し、被覆してから再度圧延してよい。更に他の実施形態では、ポリエチレン樹脂を含む樹脂混合物を押出して第三非多孔性前駆体を製造し、次いで、縦方向（ＭＤ）に第三非多孔性前駆体を延伸して細孔を形成することによって第三膜を製造してよい。
【００１７】
いくつかの実施形態では、多層微多孔膜は、二層微多孔膜である。例えば、第一ＭＤ延伸非多孔性前駆体及び第二ＭＤ延伸非多孔性前駆体のみを積層することによって、多層微多孔膜を製造してよい。他の実施形態では、多層微多孔膜は、三層微多孔膜である。例えば、第一ＭＤ延伸非多孔性前駆体及び第二ＭＤ延伸非多孔性前駆体を第三延伸非多孔性前駆体と共に積層することによって、多層微多孔膜を製造してよい。
【００１８】
別の態様では、多層微多孔膜を本明細書に開示する。微多孔膜は、本明細書に記載されているいずれかの方法によって製造される多層微多孔膜であってよい。いくつかの実施形態では、多層微多孔膜は、以下の特性：ａ）５０〜４００、１００〜４００、１５０〜４００、１００〜３００、又は好ましくは１００〜２００のＪＩＳガーレー；ｂ）１５０ｇｆ〜６００ｇｆ、３００ｇｆ〜６００ｇｆ、３２０ｇｆ〜６００ｇｆ、より好ましくは３８０ｇｆ〜６００ｇｆ、最も好ましくは４００ｇｆ〜６００ｇｆ以上の突刺強度；ｃ）５００ｋｇ／ｃｍ２超、６００ｋｇ／ｃｍ２超、７００ｋｇ／ｃｍ２超、好ましくは１，０００ｋｇ／ｃｍ２超のＭＤ強さ；ｄ）３００ｋｇ／ｃｍ２超、３５０ｋｇ／ｃｍ２超、好ましくは５００ｋｇ／ｃｍ２超、最も好ましくは６００ｋｇ／ｃｍ２超のＴＤ強さ；ｅ）好ましくは３０％以上、４０％以上、５０％以上、又はより好ましくは１００％超のＭＤ伸び；ｆ）好ましくは３０以上、又は４０％、又は５０％、又は６０％又はより好ましくは７０％以上のＴＤ伸び；ｇ）２５％未満、より好ましくは２０％未満、さらにより好ましくは１５％未満；最も好ましくは１０％以下である、１０５℃、１２０℃、１３０℃、又は１４０℃の少なくとも１つにおけるＭＤ収縮率；ｈ）１５％未満、好ましくは１０％未満、最も好ましくは５％未満である、１０５℃、１２０℃、１３０℃、又は１４０℃の少なくとも１つにおけるＴＤ収縮率；ｊ）良好な均一性、及び結果として、より高い最小絶縁破壊値；ｋ）２５ミクロン以下、好ましくは２０ミクロン以下、最も好ましくは１５ミクロン以下の厚さ；並びに減少された含水率の少なくとも１つを有するものである。膜は、前述の特性の２つ以上、３つ以上、４つ以上、５つ以上、６つ以上、７つ以上、８つ以上、９つ以上、１０以上、１１以上、又は１２全てを有してよい。
【００１９】
減少された含水率に関して、本明細書に記載されている膜を被覆する必要がないという事実のためにこの特性は観察される。特に、これらは、雰囲気からの水分（水）を吸着するセラミックコーティングで被覆する必要がない。本明細書に記載されている膜は、カールフィッシャー滴定法により測定される場合、１５００ｐｐｍ以下と低い含水率を有し得る。好ましくは、含水率は、１０００ｐｐｍ未満、９００ｐｐｍ未満、８００ｐｐｍ未満、７００ｐｐｍ未満、６００ｐｐｍ未満、４００ｐｐｍ未満、３００ｐｐｍ未満、最も好ましくは２００ｐｐｍ未満である。
【００２０】
別の態様では、バッテリーセパレータを開示する。バッテリーセパレータは、本明細書に記載されている多層微多孔膜の少なくとも１つを備えてよい。バッテリーセパレータは、その片面又は両面で被覆された少なくとも１つの膜を備えてよい。いくつかの実施形態では、少なくとも１つの膜を、対向する２つの面で被覆する。いくつかの実施形態では、少なくとも１つの膜を、１つの面のみで被覆する。いくつかの実施形態では、少なくとも１つの膜を、セラミックコーティングで被覆しない。
【００２１】
他の態様では、圧延してから被覆（又は処理）するか、又は被覆してから圧延するか、又は圧延し、被覆してから再度圧延してよい。
【００２２】
更に別の態様では、本明細書に記載されているいずれかのバッテリーセパレータを備える二次リチウムイオン電池を開示する。
【００２３】
更に別の態様では、二次リチウムイオン電池又はセル用電極と直接接触している本明細書に記載されているいずれかのバッテリーセパレータを備えるコンポジットを開示する。
【００２４】
別の態様では、本明細書に記載されているいずれかのセパレータを備える少なくとも１つのバッテリー又はセルを備える乗り物又はデバイスを開示する。
【図面の簡単な説明】
【００２５】
【図１】本明細書に開示されているいくつかの方法の概略図である。
【図２】本明細書に開示されている片面及び両面被覆微多孔膜の概略図である。
【図３】リチウムイオン電池の概略図である。
【図４】本明細書に記載されている少なくともいくつかの実施形態による微多孔膜の断面ＳＥＭである。
【発明を実施するための形態】
【００２６】
次の詳細な説明、実施例、及び図を参照することによって本明細書に記載されている実施形態をより容易に理解することができる。しかしながら、本明細書に記載されている要素、装置及び方法は詳細な説明、実施例、及び図に示されている特定の実施形態に限定されない。これらの実施形態は単に本発明の原理の例証にすぎないことを認識すべきである。多くの修正及び適応は、本発明の趣旨及び範囲から逸脱することなく当業者には容易に明らかになるだろう。
【００２７】
加えて、本明細書に開示されている全ての範囲はその中に包含されているいずれか及び全ての部分範囲を包含すると理解されるものとする。例えば、「１．０〜１０．０」の定められた範囲は、最小値１．０以上で始まり、最大値１０．０以下、例えば、１．０〜５．３、又は４．７〜１０．０、又は３．６〜７．９で終わるいずれか及び全ての部分範囲を含むと見做されるべきである。
【００２８】
本明細書に開示されている全範囲は、明示的に別段に定められない限り、範囲の端点を含むと見做されるものとする。例えば、「５〜１０（ｂｅｔｗｅｅｎ  ５  ａｎｄ  １０）」、「５〜１０（ｆｒｏｍ  ５  ｔｏ  １０）」、又は「５〜１０（５−１０）」の範囲は、端点５及び１０を含むと概して見做されるべきである。
【００２９】
更に、言い回し「以下（ｕｐ  ｔｏ）」は、量（ａｍｏｕｎｔ）又は量（ｑｕａｎｔｉｔｙ）との関連で使用され、量は少なくとも検出可能な量（ａｍｏｕｎｔ又はｑｕａｎｔｉｔｙ）であると理解されるものとする。例えば、特定の量「以下（ｕｐ  ｔｏ）」の量で示される材料は、検出可能な量から特定の量を含んでそれ以下で存在し得る。
【００３０】
本明細書において、例えば、リチウムイオン電池用バッテリーセパレータとして又はその一部として使用することができる多層微多孔膜の新規及び改良された製造方法を開示する。方法は、好ましくは「ドライ」法であり、新規及び改良された方法の押出工程において溶媒を使用しないことを意味する。例えば、「ドライ」プロセスは、Ｃｅｌｇａｒｄ（登録商標）ドライプロセスであってよい。方法により製造される多層微多孔膜は、被覆又は非被覆ウェットプロセス膜との競合力があるか又はこれより良好である。本明細書において微多孔膜を備えるバッテリーセパレータも開示する。これらのセパレータを備えるリチウムイオン二次電池及び乗り物又はデバイスも開示する。
【００３１】
方法
本明細書に記載されている方法は、以下の工程：（１）第一樹脂混合物を押出することによって第一非多孔性前駆体を製造し、次いで、縦方向（ＭＤ）に第一非多孔性前駆体膜を延伸して延伸第一非多孔性前駆体膜を製造する工程；（２）別に、第二非多孔性前駆体膜を製造し、次いで、縦方向（ＭＤ）に非多孔性前駆体膜を延伸して第二延伸非多孔性前駆体膜を製造する工程；次いで（３）延伸第一非多孔性前駆体と延伸第二非多孔性前駆体を積層する工程を含む、から成る、又はから本質的に成り得る。工程（２）を、工程（１）前、後、又は同時に行ってよい。好ましい実施形態では、延伸第一非多孔性前駆体を、第一非多孔性前駆体膜の後あるいは同時に、ＭＤ及びＴＤ延伸によって製造する。例えば、第一非多孔性前駆体を、ＭＤ延伸してからＴＤ延伸してもよく、ＭＤ及びＴＤ延伸を同時に行ってもよい。別の好ましい実施形態では、延伸第一非多孔性前駆体膜を、工程（１）において上記のようにＭＤ及びＴＤ延伸し、次いで、該第一非多孔性前駆体膜を圧延することによって製造してよい。それから、ＭＤ及びＴＤ延伸並びに圧延された第一非多孔性前駆体を、ＭＤ延伸第二非多孔性前駆体に積層してよい。更なる実施形態では、圧延工程（４）を、積層工程後に行ってよい。他の好ましい実施形態では、工程（１）において製造されたＭＤ延伸第一非多孔性前駆体膜、工程（２）において製造されたＭＤ延伸第二非多孔性前駆体膜、工程（１）において製造されたＭＤ及びＴＤ延伸第一非多孔性前駆体膜、又は工程（１）において製造されたＭＤ及びＴＤ延伸並びに圧延された第一非多孔性前駆体膜のいずれか又は両方に、処理工程（５）を行ってよい。処理工程（５）を、工程（１）及び／又は（２）後だが、積層工程（３）前に行う。例えば、いくつかの実施形態では、工程（１）後だが、第二延伸非多孔性前駆体膜を工程（２）において製造する前に、処理工程を延伸第一非多孔性前駆体膜に行ってよい。いくつかの実施形態では、処理工程を行って、ＭＤ延伸第一非多孔性前駆体膜、ＭＤ及びＴＤ延伸非多孔性前駆体膜、又はＭＤ及びＴＤ延伸並びに圧延された非多孔性前駆体膜並びに延伸第二非多孔性前駆体膜間の接着性を改良する。
【００３２】
他の態様では、圧延してから被覆（又は処理）するか、又は被覆してから圧延するか、又は圧延し、被覆してから再度圧延してよい。
【００３３】
本明細書に記載されている方法又はプロセスのいくつかの実施例を図１に示す。図１では、ＭＤＯはＭＤ延伸であり、ＴＤＯはＴＤ延伸であり、樹脂Ｘは１４０℃以上且つ３３０℃以下の融点を有する樹脂である。図１では、ＰＥを、単独又は１４０℃未満、好ましくは１３５℃未満の融点を有する樹脂と押出してよい。あるいは、ＰＥの代わりに、１４０℃未満、好ましくは１３５℃未満の融点を有する樹脂。
【００３４】
（１）延伸又は延伸及び圧延第一非多孔性前駆体膜の製造
延伸（ＭＤ又はＭＤ及びＴＤ）又は延伸（ＭＤ又はＭＤ及びＴＤ）及び圧延第一非多孔性前駆体膜の製造工程は、そのように限定されない。工程は、第一樹脂混合物を押出して非多孔性前駆体膜を製造し、次いで、該非多孔性前駆体膜を延伸（ＭＤ又はＭＤ及びＴＤ）するか又は該非多孔性前駆体膜を延伸（ＭＤ又はＭＤ及びＴＤ）及び圧延することを含む、から成る、又はから本質的に成り得る。
【００３５】
押出工程は、そのように限定されない。好ましい実施形態では、押出工程はドライ押出工程であり、油も溶媒も使用しないで樹脂混合物を押出することを意味する。他の好ましい実施形態では、押出工程は、２つ以上の樹脂混合物を押出して二層、三層、又は四層以上の非多孔性前駆体膜を製造する共押出を含み得る。２つ以上の樹脂混合物は、それぞれ同じであってもよく、これら全てが異なっていてもよい。
【００３６】
工程（１）において使用される樹脂混合物はそのように限定されず、いずれもの押出可能な樹脂、特に、Ｃｅｌｇａｒｄ（登録商標）ドライプロセスなどのドライプロセスの一部として押出可能な樹脂を含む、から成る、又はから本質的に成り得る。いくつかの好ましい実施形態では、工程（１）において使用される樹脂混合物は、ポリプロピレン又はＣｅｌｇａｒｄ（登録商標）ドライプロセスなどのドライプロセスに適している高融点樹脂を含む、から成る、又はから本質的に成り得る。例えば、高融点樹脂は、ＰＭＰ、ＰＥＴなどのポリエステル、ＰＯＭ、ＰＡ、ＰＰＳ、ＰＥＥＫ、ＰＴＦＥ、又はＰＢＴのいずれか１つであってよい。
【００３７】
ＭＤ延伸は、そのように限定されない。縦方向（ＭＤ）延伸を、一段階工程又は多段階工程として、及び冷延伸、熱延伸又は両方（例えば、多段階実施形態において）として行ってよい。１つの実施形態では、冷延伸を＜Ｔｍ−５０℃において行ってよく、Ｔｍは膜前駆体中のポリマーの融点であり、別の実施形態では、＜Ｔｍ−８０℃であってよい。１つの実施形態では、熱延伸を＜Ｔｍ−１０℃において行ってよい。１つの実施形態では、全縦方向延伸は、５０〜５００％（すなわち、０．５〜５倍）の範囲であってよく、別の実施形態では、１００〜３００％（すなわち、１〜３倍）であってよい。これは、膜前駆体の幅（ＭＤ方向）は、初めの幅、すなわち、延伸前と比較して、ＭＤ延伸中５０〜５００％又は１００〜３００％増加する。いくつかの好ましい実施形態では、膜前駆体を、１８０〜２５０％（すなわち、１．８〜２．５倍）の範囲で延伸する。縦方向延伸中、前駆体は、横方向に収縮し得る（従来）。
【００３８】
いくつかの実施形態では、ＴＤ及び／又はＭＤ緩和を、ＭＤ延伸中若しくはＭＤ延伸後、好ましくはＭＤ延伸後、又は多段階工程の場合、ＭＤ延伸加工の少なくとも１つの工程中若しくはＭＤ延伸加工の少なくとも１つの工程後、好ましくはＭＤ延伸加工の少なくとも１つの工程後に行い、１０〜９０％ＭＤ及び／又はＴＤ緩和、２０〜８０％ＭＤ及び／又はＴＤ緩和、３０〜７０％ＭＤ及び／又はＴＤ緩和、４０〜６０％ＭＤ及び／又はＴＤ緩和、少なくとも２０％ＭＤ及び／又はＴＤ緩和、５０％、その他が挙げられる。いずれもの特定の理論に束縛されることを望まないが、緩和は、ＭＤ延伸を原因とする「断面収縮」を低減し、及び／又は最終製品のＭＤ収縮に役立つと考えられる。
【００３９】
縦方向（ＭＤ）延伸、特に、初期又は第一ＭＤ延伸は、非多孔性前駆体中に細孔を形成する。一軸延伸（すなわち、ＭＤ延伸のみ）膜前駆体のＭＤ引張強さは高い、例えば、１５００ｋｇ／ｃｍ２以上又は２００ｋｇ／ｃｍ２以上である。しかしながら、これらの一軸延伸膜前駆体のＴＤ引張強さ及び突刺強度は最適でない。
【００４０】
ＴＤ延伸もそのように限定されず、本明細書に言及された目的に反しないいずれもの方法で行うことができる。冷工程、熱工程、又は両方の組合せ（例えば、本明細書中以下に記載されている多段階工程ＴＤ延伸）として、横方向延伸を行ってよい。１つの実施形態では、全横方向延伸は、１００〜１２００％の範囲、２００〜９００％の範囲、４５０〜６００％の範囲、４００〜６００％の範囲、４００〜５００％の範囲などであってよい。１つの実施形態では、制御された縦方向緩和は、５〜８０％の範囲であってよく、別の実施形態では、１５〜６５％の範囲であってよい。１つの実施形態では、ＴＤを多段階工程で行ってよい。横方向延伸中、前駆体を縦方向に収縮させてもよく、収縮させなくてもよい。いくつかの実施形態では、ＴＤ延伸を、ＭＤ緩和、ＴＤ緩和、又はＭＤ及びＴＤ緩和と共に行ってよい。緩和は、延伸中、延伸前、又は延伸後に起こり得る。
【００４１】
例えば、ＴＤ延伸を、縦方向（ＭＤ）緩和及び／又は横方向（ＴＤ）緩和と共に行ってもよく、これらの緩和なしで行ってもよい。いくつかの好ましい実施形態では、ＭＤ及び／又はＴＤ緩和を行い、１０〜９０％ＭＤ及び／又はＴＤ緩和、２０〜８０％ＭＤ及び／又はＴＤ緩和、３０〜７０％ＭＤ及び／又はＴＤ緩和、４０〜６０％ＭＤ及び／又はＴＤ緩和、少なくとも２０％ＭＤ及び／又はＴＤ緩和、５０％などが挙げられる。ＭＤ及び／又はＴＤ緩和は、例えば、製品のＴＤ収縮を低減し得る。
【００４２】
横方向（ＴＤ）延伸は横方向引張強さを向上し得、例えば、ＴＤ延伸を受けず、縦方向（ＭＤ）延伸を受けた微多孔膜、例えば、本明細書に記載されている多孔性一軸延伸膜前駆体と比較して、微多孔膜の割れを減少し得る。厚さを低減してもよく、これは望ましい。しかしながら、ＴＤ延伸は、ＪＩＳガーレー減少、例えば、１００未満又は５０未満のＪＩＳガーレー、及び多孔性一軸（ＭＤのみ）延伸膜前駆体、例えば、本明細書に記載されているＭＤのみ延伸第二非多孔性前駆体膜多孔性二軸延伸膜前駆体膜と比較して、多孔性二軸延伸膜前駆体の多孔度増加をもたらし得る。ＴＤ収縮は、ＭＤ延伸非多孔性前駆体のＴＤ延伸によって増大し得るが、これは、緩和によっていくらか減少することができる。
【００４３】
延伸非多孔性前駆体膜の圧延もそのように限定されず、本明細書に言及された目的に反しないいずれもの方法で行うことができる。例えば、いくつかの実施形態では、延伸（ＭＤ又はＭＤ及びＴＤ）第一非多孔性前駆体膜の厚さを低減する手段として、延伸（ＭＤ又はＭＤ及びＴＤ）第一非多孔性前駆体膜の多孔度を低減、及び／又は延伸（ＭＤ又はＭＤ及びＴＤ）第一非多孔性前駆体膜の横方向（ＴＤ）引張強さ若しくは突刺強度を更に向上する手段として、圧延工程を行ってよい。圧延は、強度、湿潤性、及び／又は均一性も向上し、製造プロセス中、例えば、ＭＤ及びＴＤ延伸加工中に取り込まれた表面層欠陥を低減し得る。テクスチャード圧延ロール（texturized calendering roll）の使用は、接着性、例えば、積層工程における延伸（ＭＤ又はＭＤ及びＴＤ）若しくは延伸（ＭＤ又はＭＤ及びＴＤ）及び圧延第一非多孔性前駆体膜と延伸第二非多孔性前駆体膜との接着性に役立ち得るか、又は積層工程後のコーティングの接着性を向上し得る。
【００４４】
圧延は、冷（室温未満）、環境（室温）、若しくは熱（例えば、９０℃）であってよく、制御された方法で厚さを低減するために圧の印加若しくは熱及び圧の印加を含んでよい。加えて、圧延方法は、熱、圧及び感熱性材料の高密度化速度の少なくとも１つを使用してよい。加えて、圧延方法は、感熱性材料の選択的高密度化するため、均一若しくは不均一な圧延条件（滑面ロール、粗面ロール、パターン化ロール、ミクロパターン化ロール、ナノパターン化ロール、速度変化、温度変化、圧変化、湿度変化、ダブルロール工程、複数ロール工程、又はこれらの組合せの使用によってなど）の提供するため、改良された、所望の若しくは唯一の構造、特性、及び／又は性能を得るため、得られた構造、特性、及び／又は性能を得る若しくは制御するためなどの均一若しくは不均一な熱、圧、及び／又は速度を使用してよい。
【００４５】
いくつかの好ましい実施形態では、圧延は、延伸（ＭＤ又はＭＤ及びＴＤ）第一非多孔性前駆体の厚さを低減することができる。いくつかの実施形態では、厚さは、３０％以上、４０％以上、５０％以上、又は６０％以上減少してよい。いくつかの好ましい実施形態では、厚さを、１０ミクロン以下まで、時々、９、又は８、又は７、又は６、又は５、又は４、又は３、又は２ミクロン以下まで低減する。
【００４６】
（２）延伸又は延伸及び圧延第一非多孔性前駆体膜の製造
延伸第二非多孔性前駆体膜の製造工程はそのように限定されない。工程は、第二樹脂混合物を押出して非多孔性前駆体膜を製造し、次いで、該非多孔性第二前駆体膜をＭＤ延伸して、とりわけ、細孔を形成することを含む、から成る、又はから本質的に成り得る。
【００４７】
押出工程はそのように限定されない。好ましい実施形態では、押出工程はドライ押出工程であり、油も溶媒も使用しないで樹脂混合物を押出することを意味する。他の好ましい実施形態では、押出工程は、２つ以上の樹脂混合物を押出して二層、三層、又は四層以上の非多孔性前駆体膜を製造する共押出を含み得る。２つ以上の樹脂混合物は、それぞれ同じであってもよく、これら全てが異なっていてもよい。
【００４８】
工程（２）において使用される樹脂混合物はそのように限定されず、いずれもの押出可能な樹脂、特に、Ｃｅｌｇａｒｄ（登録商標）ドライプロセスなどのドライプロセスの一部として押出可能な樹脂を含む、から成る、又はから本質的に成り得る。いくつかの好ましい実施形態では、工程（２）において使用される樹脂混合物は、ポリエチレン樹脂を含む、から成る、又はから本質的に成り得る。ポリエチレン樹脂はそのように限定されず、いくつかの実施形態では、低分子量又は超低分子量ポリエチレン樹脂を含んでよい。いくつかの特に好ましい実施形態では、工程（１）の樹脂は、ポリプロピレン又は別の高融点樹脂の少なくとも１つを含む、から成る、又はから本質的に成り得、工程（２）の樹脂は、ポリエチレン樹脂又は１４０℃以下、好ましくは１３５℃以下の融点を有する樹脂の少なくとも１つを含む、から成る、又はから本質的に成る。
【００４９】
ＭＤ延伸はそのように限定されない。縦方向（ＭＤ）延伸を、一段階工程又は多段階工程として、及び冷延伸、熱延伸又は両方（例えば、多段階実施形態において）として行ってよい。１つの実施形態では、冷延伸を＜Ｔｍ−５０℃において行ってよく、Ｔｍは膜前駆体中のポリマーの融点であり、別の実施形態では、＜Ｔｍ−８０℃であってよい。１つの実施形態では、熱延伸を＜Ｔｍ−１０℃において行ってよい。１つの実施形態では、全縦方向延伸は、５０〜５００％（すなわち、０．５〜５倍）の範囲であってよく、別の実施形態では、１００〜３００％（すなわち、１〜３倍）であってよい。これは、膜前駆体の幅（ＭＤ方向）は、初めの幅、すなわち、延伸前と比較して、ＭＤ延伸中５０〜５００％又は１００〜３００％増加する。いくつかの好ましい実施形態では、膜前駆体を、１８０〜２５０％（すなわち、１．８〜２．５倍）の範囲で延伸する。縦方向延伸中、前駆体は、横方向に収縮し得る（従来）。いくつかの実施形態では、ＭＤ及び／又はＴＤ緩和を、ＭＤ延伸中若しくはＭＤ延伸後、好ましくはＭＤ延伸後、又は多段階工程の場合、ＭＤ延伸加工の少なくとも１つの工程中若しくはＭＤ延伸加工の少なくとも１つの工程後、好ましくはＭＤ延伸加工の少なくとも１つの工程後に行い、１０〜９０％ＭＤ及び／又はＴＤ緩和、２０〜８０％ＭＤ及び／又はＴＤ緩和、３０〜７０％ＭＤ及び／又はＴＤ緩和、４０〜６０％ＭＤ及び／又はＴＤ緩和、少なくとも２０％ＭＤ及び／又はＴＤ緩和、５０％、その他が挙げられる。いずれもの特定の理論に束縛されることを望まないが、ＴＤ緩和と共にＭＤ延伸を行うことは、ＭＤ延伸によって形成される細孔を小さいまま保持すると考えられる。他の好ましい実施形態では、ＴＤ緩和は行わない。
【００５０】
（３）積層工程
積層工程はそのように限定されず、本明細書に言及された目的に反しないいずれもの方法で行うことができる。積層工程は、延伸（ＭＤ又はＭＤ及びＴＤ）又は延伸（ＭＤ又はＭＤ及びＴＤ）及び圧延第一非多孔性前駆体膜と延伸第二非多孔性前駆体膜との積層を含む、から成る、又はから本質的に成る。いくつかの実施形態では、少なくとも１つの他の薄膜を、積層工程においてこれらの２つの薄膜と積層する。例えば、第三ＭＤ延伸非多孔性前駆体膜を工程（１）又は（２）と同様に製造してよく、第三ＭＤ及びＴＤ延伸非多孔性前駆体膜を工程（１）と同様に製造してよく、又は工程（２）において製造されたものと同様に第三ＭＤ及びＴＤ延伸並びに圧延された非多孔性前駆体膜を製造してよく、この第三膜をいずれの順序でも第一及び第二膜と積層してよい。いくつかの実施形態では、第一膜は、ポリプロピレン又は別の高融点樹脂を含む、から成る、又はから本質的に成り得、第二膜は、ポリエチレンを含む、から成る、又はから本質的に成り得、第三膜は、ポリプロピレン又は別の高融点樹脂を含む、から成る、又はから本質的に成り得る。かかる実施形態では、薄膜を、以下の順：第一、第二、第三（ＰＰ−ＰＥ−ＰＰ）で積層してよい。いくつかの他の実施形態では、第一膜は、ポリプロピレン又は別の高融点樹脂を含む、から成る、又はから本質的に成り得、第二膜は、ポリエチレンを含む、から成る、又はから本質的に成り得、第三膜は、ポリエチレンを含む、から成る、又はから本質的に成り得、ＭＤ延伸のみ行う。かかる実施形態では、薄膜を、以下の順：第二、第一、第三（ＰＥ−ＰＰ−ＰＥ）で積層してよい。
【００５１】
いくつかの実施形態では、積層は、例えば、延伸（ＭＤ又はＭＤ及びＴＤ）又は延伸（ＭＤ又はＭＤ及びＴＤ）及び圧延第一非多孔性前駆体膜の表面を延伸第二非多孔性前駆体膜の表面と接触させて、熱、圧、並びに／又は熱及び圧を用いて２つの面を相互に固定することを含む。第三膜を、同じ方法で積層してよい。例えば、共押出膜及び少なくとも１つの他の薄膜のいずれか若しくは両方の面の粘着性を増加する、２つの面を固着させる、又はより充分に接着するために熱を使用して、積層を容易にしてよい。いくつかの好ましい実施形態では、熱及び圧を使用する。他の好ましい実施形態、例えば、処理を使用した実施例では、微小の圧を印加し、熱を印加しない。面を接合するのに充分な圧のみ必要であってよい。
【００５２】
（４）積層後の圧延工程
積層後の圧延工程はそのように限定されず、本明細書に言及された目的に反しないいずれもの方法で行うことができる。いくつかの好ましい実施形態では、積層工程（３）後に工程（１）の一部として圧延を行う。他の好ましい実施形態では、積層工程（３）後に圧延工程（４）の一部として圧延のみを行う。工程（４）における圧延条件は、上記工程（２）に記載されている通りである。
【００５３】
（５）処理工程
処理工程はそのように限定されず、本明細書に言及された目的に反しないいずれもの方法で行うことができる。処理工程の１つの目的は、積層工程において積層された薄膜の接着性を改良することである。これらの薄膜の少なくとも１つ（又はこれらの薄膜の全て）に対して、これらを製造した後に処理工程を行ってよい。例えば、延伸後の延伸（ＭＤ又はＭＤ及びＴＤ）第一非多孔性前駆体膜又は延伸及び圧延後の延伸（ＭＤ又はＭＤ及びＴＤ）及び圧延第一非多孔性前駆体膜に対して処理工程を行ってよい。
【００５４】
処理工程の例としては、コロナ処理、プラズマ処理、粗面化、ＵＶ処理、エキシマ照射、又は薄膜の１つ以上の表面上への接着剤の使用が挙げられる。
【００５５】
処理を適用するいくつかの実施形態では、薄膜を積層する積層工程において、僅かな圧しか印加する必要はない。
【００５６】
他の態様では、圧延してから被覆（又は処理）するか、又は被覆してから圧延するか、又は圧延し、被覆してから再度圧延してよい。
【００５７】
多層微多孔膜
本明細書に開示されている多層微多孔膜はそのように限定されず、本明細書中上記方法のいずれかによって製造されたいずれかの膜であり得る。他の実施形態では、多層微多孔膜は、以下の特性：ａ）５０〜４００、１００〜４００、１５０〜４００、１００〜３００、又は好ましくは１００〜２００のＪＩＳガーレー；ｂ）１５０ｇｆ〜６００ｇｆ、３００ｇｆ〜６００ｇｆ、３２０ｇｆ〜６００ｇｆ、より好ましくは３８０ｇｆ〜６００ｇｆ、最も好ましくは４００ｇｆ〜６００ｇｆ以上の突刺強度；ｃ）５００ｋｇ／ｃｍ２超、６００ｋｇ／ｃｍ２超、７００ｋｇ／ｃｍ２超、好ましくは１，０００ｋｇ／ｃｍ２超のＭＤ強さ；ｄ）３００ｋｇ／ｃｍ２超、３５０ｋｇ／ｃｍ２超、好ましくは５００ｋｇ／ｃｍ２超、最も好ましくは６００ｋｇ／ｃｍ２超のＴＤ強さ；ｅ）好ましくは３０％以上、４０％以上、５０％以上、又はより好ましくは１００％超のＭＤ伸び；ｆ）好ましくは３０以上、又は４０％、又は５０％、又は６０％又はより好ましくは７０％以上のＴＤ伸び；ｇ）２５％未満、より好ましくは２０％未満、さらにより好ましくは１５％未満；最も好ましくは１０％以下である、１０５℃、１２０℃、１３０℃、又は１４０℃の少なくとも１つにおけるＭＤ収縮率；ｈ）１５％未満、好ましくは１０％未満、最も好ましくは５％未満である、１０５℃、１２０℃、１３０℃、又は１４０℃の少なくとも１つにおけるＴＤ収縮率；ｊ）良好な均一性、及び結果として、より高い最小絶縁破壊値；ｋ）２５ミクロン以下、好ましくは２０ミクロン以下、最も好ましくは１５ミクロン以下の厚さ；並びに減少された含水率の少なくとも１つを有するものである。膜は、前述の特性の２つ以上、３つ以上、４つ以上、５つ以上、６つ以上、７つ以上、８つ以上、９つ以上、１０以上、１１以上、又は１２全てを有してよい。
【００５８】
いくつかの実施形態では、改良されたＭＤ／ＴＤバランスがあり、例えば、ＭＤとＴＤとの比は、０．８：１．２〜１．２：０．８である。
【００５９】
他の実施形態では、多層微多孔膜は、被覆及び／又は非被覆ウェットプロセス膜より良好又は競合力がある特性を有するものである。例えば、多層微多孔膜は、より良好な突刺強度、ＭＤ収縮率、又はＴＤ収縮率の少なくとも１つを有し得る。
【００６０】
多層は、第一及び第二非多孔性前駆体膜が共押出によって製造される実施形態では、膜は２層以上又は４層以上を有することを意味する。層の各々は、０．１〜５０ミクロンの範囲の厚さを有してよい。共押出層は、単一押出層より薄くなり得る。
【００６１】
本明細書で使用されるとき、微多孔性は、薄膜、膜、又はコーティングの平均細孔径は１ミクロン以下、０．９ミクロン以下、０．８ミクロン以下、０．７ミクロン以下、０．６ミクロン以下、０．５ミクロン以下、０．４ミクロン以下、０．３ミクロン以下、０．２ミクロン以下、、好ましくは０．１ミクロン以下、０．０９ミクロン以下、０．０８ミクロン以下、０．０７ミクロン以下、０．０６ミクロン以下、０．０５ミクロン以下、０．０４ミクロン以下、０．０３ミクロン以下、０．０２ミクロン以下、又は０．０１ミクロン以下であることを意味する。好ましい実施形態では、例えば、Ｃｅｌｇａｒｄ（登録商標）ドライプロセスで行うように、例えば、前駆体膜に対する延伸処理を行うことによって細孔を形成してよい。
【００６２】
バッテリーセパレータ
別の態様では、本明細書に開示されている少なくとも１つの多層微多孔膜を備える、から成る、又はから本質的に成るバッテリーセパレータを記載する。いくつかの特に好ましい実施形態では、膜の特性は、例えば、収縮率を改良するためにコーティングを必要としないので、微多孔膜は、コーティング、特にセラミックコーティングを必要としない。セパレータをコーティングしないことは、セパレータの全体的コストを低くする。本明細書中いくつかの実施形態では、より低コストで優れたセパレータを製造し得、含水率を低減する。しかしながら、いくつかの実施形態では、コーティング、例えば、セラミックコーティングを、セパレータの特性をなお更に改良するために付加してよい。
【００６３】
いくつかの実施形態では、少なくとも１つの微多孔膜を、片面又は両面を被覆して、片面又は両面被覆バッテリーセパレータを形成してよい。本明細書中のいくつかの実施形態による片面被覆セパレータ及び両面被覆バッテリーセパレータを図２に示す。
【００６４】
コーティング層は、いずれものコーティング組成物を含み得る、から成り得る、から本質的に成り得る及び／又はから形成し得る。例えば、米国特許第６，４３２，５８６号に記載されているいずれものコーティング組成物を使用してよい。コーティング層は、ウェット、ドライ、架橋、非架橋、その他であり得る。
【００６５】
１つの態様では、コーティング層はセパレータの最も外側のコーティング層であってよく、例えば、その上に形成される他の異なるコーティング層を有しなくてもよく、コーティング層はその上に少なくとも１つの他の異なるコーティング層を有してもよい。例えば、いくつかの実施形態では、異なる高分子コーティング層を、多孔質副層の少なくとも１つの面上に形成されるコーティング層の上又は上部に被覆してよい。いくつかの実施形態では、この異なる高分子コーティング層は、ポリフッ化ビニリデン（ＰＶｄＦ）又はポリカーボネート（ＰＣ）の少なくとも１つを含み得る、から成り得る、又はから本質的に成り得る。
【００６６】
いくつかの実施形態では、コーティング層を、微多孔膜の少なくとも１つの面に既に塗布されている１つ以上の他のコーティング層の上に塗布する。例えば、いくつかの実施形態では、微多孔膜に既に塗布されているこれらの層は、無機材料、有機材料、導電性材料、半導電性材料、非導電性材料、反応性材料、又はこれらの混合物の少なくとも１つの薄層、非常に薄い層、又は超薄層である。いくつかの実施形態では、これらの層は、金属又は酸化金属含有層である。いくつかの好ましい実施形態では、金属含有層及び金属酸化物含有層、例えば、金属含有層に使用される金属の金属酸化物を、多孔質副層上に形成した後に、本明細書に記載されているコーティング組成物を含むコーティング層を形成する。これらの既に塗布された層又は複数の層の全厚さは、５ミクロン未満であるときもあれば、４ミクロン未満であるときもあれば、３ミクロン未満であるときもあれば、２ミクロン未満であるときもあれば、１ミクロン未満であるときもあれば、０．５ミクロン未満であるときもあれば、０．１ミクロン未満であるときもあれば、０．０５ミクロン未満であるときもある。
【００６７】
いくつかの実施形態では、上記本明細書に記載されているコーティング組成物、例えば、米国特許第８，４３２，５８６号に記載されているコーティング組成物から形成されるコーティング層の厚さは、約１２μｍ未満であり、１０μｍ未満であるときもあれば、９μｍ未満であるときもあれば、８μｍ未満であるときもあれば、７μｍ未満であるときもあれば、５μｍ未満であるときもある。少なくとも特定の選択される実施形態では、コーティング層は、４μｍ未満、２μｍ未満、又は１μｍ未満である。
【００６８】
コーティング方法はそのように限定されることはなく、本明細書に記載されているコーティング層を、例えば、次のコーティング方法：押出コーティング、ロールコーティング、グラビアコーティング、印刷、ナイフコーティング、エアナイフコーティング、噴霧コーティング、ディップコーティング、又はカーテンコーティングの少なくとも１つによって、本明細書に記載されているように多孔質副層上に被覆してよい。コーティング方法を、室温又は高温で行ってよい。
【００６９】
コーティング層は、非多孔質、ナノポーラス、微孔性、メソポーラス又はマクロポーラスのいずれか１つであってよい。コーティング層は、７００以下、時々６００以下、５００以下、４００以下、３００以下、２００以下、又は１００以下のＪＩＳガーレーを有してよい。ナノポーラスコーティング層のため、ＪＩＳガーレーは、８００以上、１，０００以上、５，０００以上、又は１０，０００以上（すなわち、「無限ガーレー」）であり得る。ナノポーラスコーティング層のため、乾式の場合コーティングはナノポーラスであるが、特に電解液で湿潤する場合、コーティングは良好なイオン導電体である。
【００７０】
コンポジット又はデバイス
直接これらと接して提供される、上記本明細書に記載されているいずれかのバッテリーセパレータ並びに１つ以上の電極、例えば、アノード、カソード、又はアノード及びカソードを備えるコンポジット又はデバイス。電極の種類はそのように限定されない。例えば、電極は、リチウムイオン二次電池における使用に適するものであり得る。
【００７１】
本明細書におけるいくつかの実施形態によるリチウムイオン電池を図３に示す。
【００７２】
適切なアノードは、３７２ｍＡｈ／ｇ以上、好ましくは≧７００ｍＡｈ／ｇ、最も好ましくは≧１０００ｍＡｈ／ｇのエネルギー容量を有してよい。アノードは、リチウム金属箔若しくはリチウム合金箔（例えば、リチウムアルミニウム合金）、又はリチウム金属及び／若しくはリチウム合金及び炭素（例えば、コークス、黒鉛）、ニッケル、銅などの材料の混合物から構成される。アノードは、リチウムを含有するインターカレーション化合物からも、リチウムを含有する挿入化合物からも単独で製造されない。
【００７３】
適切なカソードはアノードと互換性いずれものカソードであってよく、インターカレーション化合物、挿入化合物、又は電気化学的に活性な重合体を挙げることができる。適切なインターカレーション物質としては、例えば、ＭｏＳ２、ＦｅＳ２、ＭｎＯ２、ＴｉＳ２、ＮｂＳｅ３、ＬｉＣｏＯ２、ＬｉＮｉＯ２、ＬｉＭｎ２Ｏ４、Ｖ６Ｏ１３、Ｖ２Ｏ５、及びＣｕＣｌ２が挙げられる。適切な重合体としては、例えば、ポリアセチレン、ポリピロール、ポリアニリン、及びポリチオペン（polythiopene）が挙げられる。
【００７４】
本明細書中上記いずれかのバッテリーセパレータを、いずれかの乗り物、例えば、ｅ−ビークル、又はデバイス、例えば、完全若しくは部分的に電池式の携帯電話若しくはラップトップに組み込んでもよい。
【００７５】
本発明の様々な実施形態を本発明の様々な目的の履行において説明した。これらの実施形態は単に本発明の原理の例証にすぎないことを認識すべきである。例えば、本発明の膜は、バッテリーセパレータに加えて又は越えて、例えば、使い捨てライター、織物、ディスプレイ、コンデンサー、医療関係の品物、ろ過、湿度コントロール、燃料電池などにおいて多くの用途を見出し得る。多くの修正及び適応は、本発明の趣旨及び範囲から逸脱することなく当業者には容易に明らかになるだろう。
【実施例】
【００７６】
実施例１  −  １６１℃の融点を有するＰＰ樹脂を使用することによって、２つの非多孔性ＰＰ層を押出し、各々をＭＤ延伸してからＴＤ延伸して１０．５μｍ薄膜を得た。更に、１３５℃の融点を有するＰＥ樹脂を使用することによって、非多孔性ＰＥ層を押出してから、非多孔性ＰＥ層をＭＤ延伸して３．５μｍ薄膜を得た。次いで、２つの延伸ＰＰ層及び延伸ＰＥ層を積層し、三層構造ＰＰ−ＰＥ−ＰＰを製造して２４μｍ薄膜を得た。
【００７７】
実施例２  −  実施例１と同じＰＰ及びＰＥ樹脂を使用して、２つの非多孔性ＰＰ層を押出し、各々をＭＤ延伸してからＴＤ延伸して１５μｍ薄膜を得た。その後、ＭＤ＆ＴＤ延伸膜を圧延して９μｍ薄膜を得た。更に、非多孔性ＰＥ層を押出してから、非多孔性ＰＥ層をＭＤ延伸して７μｍ薄膜を得た。次いで、２つの延伸ＰＰ層及び延伸ＰＥ層を積層し、三層構造ＰＰ−ＰＥ−ＰＰを製造して２５μｍ薄膜を得た。
【００７８】
実施例３  −  実施例１と同じＰＰ及びＰＥ樹脂を使用して、２つの非多孔性ＰＰ層を押出し、各々をＭＤ延伸してからＴＤ延伸して９μｍ薄膜を得た。その後、ＭＤ＆ＴＤ延伸膜を圧延して５．５μｍ薄膜を得た。更に、非多孔性ＰＥ層をＭＤ延伸して４μｍ薄膜を得た。次いで、２つの延伸ＰＰ層及び延伸ＰＥ層を積層し、三層構造ＰＰ−ＰＥ−ＰＰを製造して１５μｍ薄膜を得た。
【００７９】
実施例４  −  実施例１と同じＰＰ及びＰＥ樹脂を使用して、２つの非多孔性ＰＰ層を押出し、各々をＭＤ延伸してからＴＤ延伸して６．５μｍ薄膜を得た。その後、ＭＤ＆ＴＤ延伸膜を圧延して４μｍ薄膜を得た。更に、非多孔性ＰＥ層を押出してから、非多孔性ＰＥ層をＭＤ延伸して７μｍ薄膜を得た。次いで、２つの延伸ＰＰ層及び延伸ＰＥ層を積層し、三層構造ＰＰ−ＰＥ−ＰＰを製造して１５μｍ薄膜を得た。
【００８０】
実施例５  −  実施例１と同じＰＰ及びＰＥ樹脂を使用して、２つの非多孔性ＰＰ層を押出し、各々をＭＤ延伸してからＴＤ延伸して６．５μｍ薄膜を得た。その後、ＭＤ＆ＴＤ延伸膜を圧延して３．５μｍ薄膜を得た。更に、非多孔性ＰＥ層を押出してから、非多孔性ＰＥ層をＭＤ延伸して３μｍ薄膜を得た。次いで、２つの延伸ＰＰ層及び延伸ＰＥ層を積層し、三層構造ＰＰ−ＰＥ−ＰＰを製造して１０μｍ薄膜を得た。
【００８１】
実施例６  −  １６４℃の融点を有する樹脂を使用することによって、２つの非多孔性ＰＰ層を押出し、各々をＭＤ延伸してからＴＤ延伸して９μｍ薄膜を得た。その後、ＭＤ＆ＴＤ延伸膜を圧延して５．５μｍ薄膜を得た。更に、１３５℃の融点を有するＰＥ樹脂を使用することによって、非多孔性ＰＥ層を押出してから、非多孔性ＰＥ層をＭＤ延伸して４μｍ薄膜を得た。次いで、２つの延伸ＰＰ層及び延伸ＰＥ層を積層し、三層構造ＰＰ−ＰＥ−ＰＰを製造して１５μｍ薄膜を得た。
【００８２】
実施例7  −  実施例１と同じＰＰ及びＰＥ樹脂を使用して、２つの非多孔性ＰＰ層を押出し、各々をＭＤ延伸してからＴＤ延伸して１０．５μｍ薄膜を得た。更に、非多孔性ＰＥ層を押出してから、非多孔性ＰＥ層をＭＤ延伸して３．５μｍ薄膜を得た。次いで、２つの延伸ＰＰ層及び延伸ＰＥ層を積層し、三層構造ＰＰ−ＰＥ−ＰＰを製造した。次の加工は、実施例１の加工と同じである。しかしながら、実施例７では、次いで、三層構造ＰＰ−ＰＥ−ＰＰを圧延して１６μｍ薄膜を得る。
【００８３】
実施例８  −  実施例１と同じＰＰ及びＰＥ樹脂を使用して、２つの非多孔性ＰＰ層を押出し、各々をＭＤ延伸してからＴＤ延伸して１２μｍ薄膜を得た。その後、ＭＤ＆ＴＤ延伸膜を圧延して７μｍ薄膜を得た。更に、非多孔性ＰＥ層を押出してから、非多孔性ＰＥ層をＭＤ延伸して５．５μｍ薄膜を得た。次いで、２つの延伸ＰＰ層及び延伸ＰＥ層を積層し、三層構造ＰＰ−ＰＥ−ＰＰを製造して２０μｍ薄膜を得た。積層後、薄膜を再度圧延して１５μｍ薄膜を得た。
【００８４】
実施例９  −  実施例１と同じＰＰ及びＰＥ樹脂を使用して、２つの非多孔性ＰＥ層を押出し、各々をＭＤ延伸して３．５μｍ薄膜を得た。更に、非多孔性ＰＰ層を押出してから、非多孔性ＰＰ層をＭＤ及びＴＤ延伸して１０．５μｍ薄膜をこの順で得た。次いで、２つの延伸ＰＥ層及び延伸ＰＰ層を積層し、逆の三層構造ＰＥ−ＰＰ−ＰＥを製造して１６μｍ薄膜を得た。
【００８５】
実施例１０  −  実施例１と同じＰＰ及びＰＥ樹脂を使用して、２つの非多孔性ＰＥ層を押出し、各々をＭＤ延伸して３．５μｍ薄膜を得た。更に、非多孔性ＰＰ層を押出してから、非多孔性ＰＰ層をＭＤ及びＴＤ延伸して１３μｍ薄膜をこの順で得た。その後、ＭＤ＆ＴＤ延伸膜を圧延して８μｍ薄膜を得た。次いで、２つの延伸ＰＥ層及び延伸ＰＰ層を積層し、逆三層構造ＰＥ−ＰＰ−ＰＥを製造して１５μｍ薄膜を得た。
【００８６】
実施例１１  −  実施例１と同じＰＰ及びＰＥ樹脂を使用して、２つの非多孔性ＰＥ層を押出し、各々をＭＤ延伸して３．５μｍ薄膜を得た。更に、非多孔性ＰＰ層を押出してから、非多孔性ＰＰ層をＭＤ及びＴＤ延伸して１０．５μｍ薄膜をこの順で得た。次いで、２つの延伸ＰＥ層及び延伸ＰＰ層を積層し、逆三層構造ＰＥ−ＰＰ−ＰＥを製造して１６μｍ薄膜を得た。次の加工は、実施例９の加工と同じである。しかしながら、実施例１１では、次いで、逆三層構造ＰＥ−ＰＰ−ＰＥを圧延して１１μｍ薄膜を得る。
【００８７】
実施例１２  −  実施例１と同じＰＰ及びＰＥ樹脂を使用して、１つの非多孔性ＰＰ層を押出し、これをＭＤ延伸してからＴＤ延伸して１８μｍ薄膜を得た。その後、ＭＤ＆ＴＤ延伸膜を圧延して１１μｍ薄膜を得た。更に、非多孔性ＰＥ層をＭＤ延伸して４μｍ薄膜を得た。次いで、延伸ＰＰ層及び延伸ＰＥ層を積層し、二層構造ＰＰ−ＰＥを製造して１５μｍ薄膜を得た。
【００８８】
実施例１３  −  実施例１と同じＰＰ及びＰＥ樹脂を使用して、１つの非多孔性ＰＥ層を押出し、各々をＭＤ延伸して４μｍ薄膜を得た。更に、非多孔性ＰＰ層を押出してから、非多孔性ＰＰ層をＭＤ及びＴＤ延伸して１８μｍ薄膜をこの順で得た。次いで、２つの延伸ＰＥ層及び延伸ＰＰ層を積層し、二層構造ＰＥ−ＰＰを製造して２２μｍ薄膜を得た。次いで、二層構造ＰＥ−ＰＰを圧延して１５μｍ薄膜を得る。
【００８９】
比較例１  −  ２つの非多孔性ＰＰ層及び１つの非多孔性ＰＥ樹脂を押出し、積層して三層構造ＰＰ−ＰＥ−ＰＰを製造した。次いで、積層物をＭＤ延伸して、１４μｍ薄膜を得た。
【００９０】
比較例２  −  ２つの非多孔性ＰＰ層及び１つの非多孔性ＰＥ樹脂を押出し、積層して三層構造ＰＰ−ＰＥ−ＰＰを製造した。次いで、積層物をＭＤ延伸してからＴＤ延伸して、次いで、圧延して１５μｍ薄膜を得た。
【００９１】
比較例３  −  ＰＰ非多孔性層を押出してから、ＭＤ延伸し、ＴＤ延伸して１０．５μｍ薄膜を得た。比較例３は、実施例１、７、９、及び１１の前駆体材料であってよい。
【００９２】
比較例４（３．５μｍＰＥ）  −  ＰＥ非多孔性層を押出してから、ＭＤ延伸した。比較例４は、実施例１、７、９、１０及び１１の前駆体材料であってよい。
【００９３】
実施例１〜３及び比較例１〜４の厚さ、ＪＩＳガーレー、多孔度、基本重量、突刺強度、ＭＤ強さ、ＴＤ強さ、ＭＤ伸び、ＴＤ伸び、ＭＤ収縮率、及びＴＤ収縮率を測定し、下表１に報告する。
【００９４】
【表１】
2021516176.tif 000003
【００９５】
実施例１（図４の上２つ）及び実施例７（図４の下２つ）のＳＥＭ断面を図４に示す。
【００９６】
本明細書に開示されている方法により、セラミック被覆ウェット製品を含むウェット製品との競合力がある膜を生産することができる。膜は、セラミックコーティングの塗布なしでさえ、被覆又は非被覆ウェットプロセス製品との競合力がある特性を有することができる。特に、ウェットプロセス製品は、ウェットプロセス膜中の暴露されたポリエチレンのせいで酸化を防止するために被覆しなければならない。したがって、本明細書に開示されている膜は、その上、コストの視点からウェットプロセス膜との競合力があるだろう。膜は、コーティングのための追加費用を必要としないで被覆ウェットプロセス膜との競合力がある特性を有する。
【００９７】
下表２は、本明細書に開示されている新規及び改良された方法により製造された製品、実施例３及び７；従来方法により製造された比較ドライ製品、比較例１、２及び３、並びに被覆及び非被覆ウェットプロセス膜の間の比較を示す。
【００９８】
【表２】
2021516176.tif 000004
【００９９】
以下の１５の公報は、参照により本明細書に組み入れられる。本願の改良された膜及びセパレータは、製品のための前駆体、層、膜、基材、ベース薄膜、及び／又はセパレータ又は本明細書に開示されているセパレータとして役立ち得る：米国特許出願公開第２０１７／３６２７４５号、米国特許出願公開第２０１７／２６６８６５号、米国特許出願公開第２０１７／２２２２８１号、米国特許出願公開第２０１７／２２２２０５号、米国特許出願公開第２０１７／０３３３４６号、米国特許出願公開第２０１７／２１４０２３号、米国特許出願公開第２０１７／０８４８９８号、米国特許出願公開第２０１７／０６２７８５号、米国特許出願公開第２０１７／０２５６５８号、米国特許出願公開第２０１６／３５９１５７号、米国特許出願公開第２０１６／３２９５４１号、米国特許出願公開第２０１６／２４８０６６号、米国特許出願公開第２０１６／２０４４０９号、米国特許出願公開第２０１６／１６４０６０号、及び米国特許出願公開第２０１６／１４９１８２号。
【０１００】
本明細書において、改良された膜、セパレータ及び／又は改良されたバッテリーセパレータ、特にリチウムイオン二次電池用バッテリーセパレータにおいて使用するための多層微多孔膜の製造方法を開示する。更に、本明細書において、本方法によって製造される多層微多孔膜であって、バッテリーセパレータでも使用することができるウェットプロセス被覆又は非被覆膜との競合力があるか又は越える特性を有する、多層微多孔膜を開示する。多層微多孔膜を備えるバッテリーセパレータ及び該セパレータを備えるバッテリー、乗り物、又はデバイスも開示する。該方法は、少なくとも以下の工程：（１）第一非多孔性前駆体膜の延伸による細孔を有する延伸第一非多孔性前駆体膜を製造する工程と；（２）別に、第二非多孔性前駆体膜の延伸による細孔を有する第二延伸非多孔性前駆体膜を製造する工程と；（３）延伸第一非多孔性前駆体及び延伸第二非多孔性前駆体を積層する工程とを含み得る。
【０１０１】
少なくとも選択された実施形態、態様又は目的によれば、本願、本開示若しくは本発明は、新規及び／若しくは改良された微多孔膜、前記微多孔膜を備えるバッテリーセパレータ、並びに／又は新規及び／若しくは改良された微多孔膜及び前記微多孔膜を備えるバッテリーセパレータの製造方法及び／若しくは使用方法を対象にする並びに／又は提供する。例えば、新規及び／又は改良された微多孔膜、及びこれを備えるバッテリーセパレータは、従来の微多孔膜より望ましい特性の良好なバランスを有する。更に、新規及び／又は改良された方法は、微多孔膜、及びこれを備えるバッテリーセパレータを製造し、従来の微多孔膜より望ましい特性の良好なバランスを有する。新規及び／又は改良された微多孔膜、及び前記微多孔膜を備えるバッテリーセパレータは、被覆又は非被覆ウェットプロセス微多孔膜及び被覆又は、それぞれ、非被覆ウェットプロセス微多孔膜を備えるバッテリーセパレータとの競合力があるか又はこれらより良好である。
【０１０２】
本明細書において、改良された膜、セパレータ及び／又は改良されたバッテリーセパレータ、特にリチウムイオン二次電池用バッテリーセパレータにおいて使用するための多層微多孔膜の製造方法を開示する、示す又はクレームする。更に、本明細書において、本方法によって製造される多層微多孔膜であって、好ましくは、バッテリーセパレータでも使用することができるウェットプロセス被覆又は非被覆膜との競合力があるか又は越える特性を有する、多層微多孔膜を開示する。多層微多孔膜を備えるバッテリーセパレータ及び該セパレータを備えるバッテリー、乗り物、又はデバイスも開示する。ドライプロセス方法は、少なくとも以下の工程：（１）第一非多孔性前駆体膜の延伸による細孔を有する延伸第一非多孔性前駆体膜を製造する工程と；（２）別に、第二非多孔性前駆体膜の延伸による細孔を有する第二延伸非多孔性前駆体膜を製造する工程と；（３）延伸第一非多孔性前駆体及び延伸第二非多孔性前駆体を積層する工程とを含み得る。
【０１０３】
試験方法
厚さ（μｍ）
Ｅｍｖｅｃｏ  Ｍｉｃｒｏｇａｇｅ２１０−Ａマイクロメータ厚さ試験機及び試験手順ＡＳＴＭ  Ｄ３７４を使用してミクロメートル、μｍで厚さを測定する。
【０１０４】
ＪＩＳガーレー（秒／１００ｃｃ）
ガーレーは、日本工業規格（ＪＩＳガーレー）と本明細書において定義され、ＯＨＫＥＮ透気度試験機を使用して本明細書において測定する。ＪＩＳガーレーは、１００ｃｃの空気が４．９インチの水の定圧において１平方インチの薄膜を通過するのに要する時間（単位：秒）と定義される。
【０１０５】
１０５、１２０、１３０、及び１４０℃におけるＭＤ又はＴＤ収縮率％
２枚の紙の間に試験サンプルを入れ、一緒にクリップで留めて紙の間にサンプルを保持し、乾燥機内に吊すことによって収縮率を測定する。１０５℃、１時間の試験では、サンプルを１０５℃、１時間乾燥器内に入れる。乾燥器内において指定加熱時間後、各サンプルを取り出し、両面粘着テープを使用して平らなカウンター面に貼り付けて正確な長さ及び幅測定をするためにサンプルを平坦化し平滑化する。縦方向（ＭＤ）及び横方向（ＴＤ）の両方で収縮率を測定し、ＭＤ収縮率％及びＴＤ収縮率％として表す。
【０１０６】
ＭＤ引張強さ（ｋｇｆ／ｃｍ２）
縦方向（ＭＤ）引張強さを、Ｉｎｓｔｒｏｎ  Ｍｏｄｅｌ４２０１を使用して、ＡＳＴＭ−８８２手順に従って測定する。
【０１０７】
ＭＤ伸び（％）
ＭＤ破断点伸び％は、サンプルを破断するのに要する最大引張強さにおいて測定される試験サンプルの縦方向に沿った試験サンプルの伸びのパーセンテージである。
【０１０８】
ＴＤ引張強さ（ｋｇｆ／ｃｍ２）
横方向（ＴＤ）引張強さを、Ｉｎｓｔｒｏｎ  Ｍｏｄｅｌ４２０１を使用して、ＡＳＴＭ−８８２手順に従って測定する。
【０１０９】
ＴＤ伸び（％）
ＴＤ破断点伸び％は、サンプルを破断するのに要する最大引張強さにおいて測定される試験サンプルの横方向に沿った試験サンプルの伸びのパーセンテージである。
【０１１０】
突刺強度（ｇｆ）
Ｉｎｓｔｒｏｎ  Ｍｏｄｅｌ４４４２を使用して、ＡＳＴＭ  Ｄ３７６３に基づいて突刺強度を測定する。微多孔膜の幅方向に測定を行い、突刺強度は試験サンプルを穿刺するのに必要な力と定義される。
【０１１１】
ＤＢ最小値（Ｖ）
サンプルの絶縁破壊が観察されるまで、電圧をセパレータ膜に印加する。強いセパレータは、高ＤＢを示す。
【０１１２】
シャットダウン温度（℃）
サンプルを加熱し、シャットダウン開始温度を１００Ｗ×ｃｍ２の抵抗読みにおいて記録し、単位℃で報告する。
【０１１３】
含水率
カールフィッシャー滴定法によって含水率を測定する。
【０１１４】
本願は上記実施形態に限定されない。
【図１】
2021516176.tif 000005
【図２】
2021516176.tif 000006
【図３】
2021516176.tif 000007
【図４】
2021516176.tif 000008
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
多層微多孔膜の製造方法であって、前記方法は：
第一樹脂混合物を押出して、第一非多孔性前駆体膜を製造して、次いで、少なくとも縦方向（ＭＤ）に前記第一非多孔性前駆体膜を延伸して細孔を形成することと；
別に、第二樹脂混合物を押出して、第二非多孔性前駆体膜を製造して、次いで、少なくとも縦方向（ＭＤ）に前記第二非多孔性前駆体膜を延伸して細孔を形成することと；
前記ＭＤ延伸第一前駆体と前記ＭＤ延伸第二前駆体とを積層することと
を含む、方法。
【請求項２】
前記第一樹脂混合物は、ポリプロピレン樹脂及び１４０℃以上且つ３３０℃以下の融点を有する樹脂の少なくとも１つを含み、かつ選択的に、前記第二樹脂混合物は、ポリエチレン樹脂及び１４０℃以下、好ましくは１３５℃以下の融点を有する樹脂の少なくとも１つを含む、請求項１に記載の方法。
【請求項３】
前記第一非多孔性前駆体膜及び前記第二非多孔性前駆体膜の少なくとも１つは、前記第一又は第二樹脂混合物と共に少なくとも１つの他の樹脂混合物を共押出することによって製造された共押出膜であり、前記他の樹脂混合物は前記第一又は第二樹脂混合物と同じであってもよく、異なっていてもよい、請求項１に記載の方法。
【請求項４】
前記第一非多孔性前駆体を、積層前に、前記ＭＤおよび横方向（ＴＤ）に順次又は同時に延伸する、請求項１又は２に記載の方法。
【請求項５】
前記ＭＤ延伸第一非多孔性前駆体を、積層前に圧延する、請求項１又は２に記載の方法。
【請求項６】
前記ＭＤ及びＴＤ延伸第一非多孔性前駆体を、積層前に圧延する、請求項４に記載の方法。
【請求項７】
前記ＭＤ延伸第一非多孔性前駆体と前記ＭＤ延伸第二非多孔性前駆体とを積層した後、積層物を圧延する、請求項１又は２に記載の方法。
【請求項８】
前記ＭＤ及びＴＤ延伸第一非多孔性前駆体と前記ＭＤ延伸第二非多孔性前駆体とを積層した後、この積層物を圧延する、請求項４に記載の方法。
【請求項９】
前記ＭＤ延伸第一非多孔性前駆体及び前記ＭＤ延伸第二非多孔性前駆体の少なくとも１つを、積層前に処理して接着性を向上する、請求項１〜８のいずれか一項に記載の方法。
【請求項１０】
前記前駆体に対する処理は、予備加熱、コロナ処理、プラズマ処理、粗面化、ＵＶ照射、エキシマ照射、又は接着剤塗布から成る群から選択される少なくとも１つである、請求項９に記載の方法。
【請求項１１】
前記多層微多孔膜は：
ポリプロピレン樹脂及び１４０℃以上且つ３３０℃以下の融点を有する樹脂の少なくとも１つを含む、前記第一ＭＤ延伸非多孔性前駆体膜と；
ポリエチレン樹脂を含む、前記第二ＭＤ延伸非多孔性前駆体膜と；
ポリプロピレン樹脂及び１４０℃以上且つ３３０℃以下の融点を有する樹脂の少なくとも１つを含む第三膜であって、この順、すなわち、第一前駆体−第二前駆体−第三膜の順で、前記膜を積層する、第三膜と
を備える、請求項１に記載の方法。
【請求項１２】
ポリプロピレン樹脂及び１４０℃以上且つ３３０℃以下の融点を有する樹脂の少なくとも１つを含む樹脂混合物を押出して、第三非多孔性前駆体を製造し、次いで、前記縦方向（ＭＤ）に前記第三非多孔性前駆体を延伸して細孔を形成することによって前記第三膜を製造する、請求項１１に記載の方法。
【請求項１３】
前記多層微多孔膜は：
ポリプロピレン樹脂及び１４０℃以上且つ３３０℃以下の融点を有する樹脂の少なくとも１つを含む、前記第一ＭＤ延伸非多孔性前駆体膜と；
ポリエチレン樹脂を含む、前記第二ＭＤ延伸非多孔性前駆体膜と；
ポリエチレンを含む第三膜であって、以下の順：第二前駆体、第一前駆体、第三前駆体の順で、前記膜を積層する、第三膜と
を備える、請求項１に記載の方法。
【請求項１４】
前記多層微多孔膜は、二層微多孔膜、三層微多孔膜、四層以上を備える微多孔膜、ドライプロセス二層微多孔膜、ドライプロセス三層微多孔膜、又はドライプロセス四層以上微多孔膜、のいずれかである、請求項１に記載の方法。
【請求項１５】
前記、前記第二樹脂混合物は、ポリエチレン樹脂、及び１４０℃以下、好ましくは１３５℃以下の融点を有する樹脂の少なくとも一つを含み、前記第一非多孔性前駆体を、積層前に、ＭＤおよびＴＤに順次又は同時に延伸する、請求項２に記載の方法。
【請求項１６】
前記ＭＤ及びＴＤ延伸第一非多孔性前駆体並びに前記ＭＤ延伸第二非多孔性前駆体の少なくとも１つを、延伸後だが積層前に処理して接着性を向上する、請求項１５に記載の方法。
【請求項１７】
前記ＭＤ及びＴＤ延伸第一非多孔性前駆体を、積層前に圧延し、前記ＭＤ延伸第一非多孔性前駆体及び前記ＭＤ延伸第二非多孔性前駆体の少なくとも１つを、延伸後だが積層前に処理して接着性を向上する、請求項１５に記載の方法。
【請求項１８】
前記ＭＤ及びＴＤ延伸第一非多孔性前駆体と前記ＭＤ延伸第二非多孔性前駆体とを積層した後、この積層物を圧延し、前記ＭＤ及びＴＤ延伸第一非多孔性前駆体並びに前記ＭＤ延伸第二非多孔性前駆体の少なくとも１つを、延伸後だが積層前に処理して接着性を向上する、請求項１５に記載の方法。
【請求項１９】
前記ＭＤ延伸第一非多孔性前駆体を、積層前に圧延すること、
前記ＭＤ延伸第一非多孔性前駆体及び前記ＭＤ延伸第二非多孔性前駆体の少なくとも１つを、積層前に圧延すること、
前記ＭＤ延伸第一非多孔性前駆体及び前記ＭＤ延伸第二非多孔性前駆体の両方を、積層前に圧延すること、
前記ＭＤ延伸非多孔性及び前記ＭＤ前駆体延伸第二非多孔性前駆体の少なくとも１つを、延伸後、圧延前又は圧延後、及び積層前に処理して接着性を向上すること、
前記ＭＤ延伸非多孔性及び前記ＭＤ前駆体延伸第二非多孔性前駆体の両方を、延伸後、圧延前又は圧延後、及び積層前に処理して接着性を向上すること、
のうち少なくとも１つの工程を備える、請求項２に記載の方法。
【請求項２０】
請求項１〜１９のいずれか一項に記載の方法によって製造された多層微多孔膜であって、前記多層微多孔質膜はドライプロセス多層微多孔膜である、多層微多孔膜。
【請求項２１】
以下の特性又は特徴：
ａ）５０〜４００、１００〜４００、１５０〜４００、１００〜３００、又は好ましくは１００〜２００のＪＩＳガーレー；
ｂ）１５０ｇｆ〜６００ｇｆ、３００ｇｆ〜６００ｇｆ、３２０ｇｆ〜６００ｇｆ、より好ましくは３８０ｇｆ〜６００ｇｆ、最も好ましくは４００ｇｆ〜６００ｇｆ以上の突刺強度；
ｃ）５００ｋｇ／ｃｍ2超、６００ｋｇ／ｃｍ2超、７００ｋｇ／ｃｍ2超、好ましくは１，０００ｋｇ／ｃｍ2超のＭＤ強さ；
ｄ）３００ｋｇ／ｃｍ2超、３５０ｋｇ／ｃｍ2超、好ましくは５００ｋｇ／ｃｍ2超、最も好ましくは６００ｋｇ／ｃｍ2超のＴＤ強さ；
ｅ）好ましくは３０％以上、４０％以上、５０％以上、又はより好ましくは１００％超のＭＤ伸び；
ｆ）好ましくは３０％以上、又は４０％、又は５０％、又は６０％又はより好ましくは７０％以上のＴＤ伸び；
ｇ）２５％未満、より好ましくは２０％未満、さらにより好ましくは１５％未満；最も好ましくは１０％以下である、１０５℃、１２０℃、１３０℃、又は１４０℃の少なくとも１つにおけるＭＤ収縮率；
ｈ）１５％未満、好ましくは１０％未満、最も好ましくは５％未満である、１０５℃、１２０℃、１３０℃、又は１４０℃の少なくとも１つにおけるＴＤ収縮率；
ｉ）少ない割れ（splittiness）；
ｊ）良好な均一性、及び結果として、より高い最小絶縁破壊値；
ｋ）２５ミクロン以下、好ましくは２０ミクロン以下、最も好ましくは１５ミクロン以下の厚さ；
ｌ）１０００ｐｐｍ未満、９００ｐｐｍ未満、８００ｐｐｍ未満、７００ｐｐｍ未満、６００ｐｐｍ未満、４００ｐｐｍ未満、３００ｐｐｍ未満、最も好ましくは２００ｐｐｍ未満である含水率；
ｍ）３００ｋｇ／ｃｍ2超、３５０ｋｇ／ｃｍ2超、好ましくは５００ｋｇ／ｃｍ2超、最も好ましくは６００ｋｇ／ｃｍ2超のＴＤ強さを有する多層微多孔膜及び１５％未満、好ましくは１０％未満、最も好ましくは５％未満である、１０５℃、１２０℃、１３０℃、又は１４０℃の少なくとも１つにおけるＴＤ収縮率を有する層の少なくとも１つの層；並びに
ｎ）１６０℃未満、好ましくは１５０℃未満、又はより好ましくは１４０℃未満、最も好ましくは１３５℃未満のシャットダウン温度を有する多層微多孔膜の少なくとも１つの層
の少なくとも１つ、２つ、３つ、４つ、５つ、６つ、７つ、８つ、９つ、１０、１１、１２、１３又は１４を有する、多層微多項膜。
【請求項２２】
請求項２０又は２１に記載の多層微多孔膜の少なくとも１つを備えるバッテリーセパレータであって、選択的に
前記多層微多孔膜の少なくとも１つが、その片面又は両面に被覆されているか、  
前記多層微多孔膜の少なくとも１つが、対向する２つの面が被覆されているか、
前記多層微多孔膜の少なくとも１つが、その片面だけ被覆されているか、又は
前記多層微多孔膜の少なくとも１つが、セラミックコーティングで被覆されていない、バッテリーセパレータ。
【請求項２３】
前記多層微多孔膜を、圧延してから被覆をするか、又は被覆してから圧延するか、又は圧延し、被覆してから再度圧延する、請求項１〜１９のいずれか一項に記載の方法によって製造される多層微多孔膜。
【国際調査報告】
2021516176.tif 000009
2021516176.tif 000010